(57)【特許請求の範囲】
【請求項１】
アルミニウムのアノード酸化皮膜が表面に形成された処理対象物の、前記アノード酸化皮膜を緻密化し、保護膜を製造する保護膜製造方法であって、
前記アノード酸化皮膜の緻密化は、７０℃以上９０℃以下の第一の温度にされた純水の温水を前記アノード酸化皮膜に１５分以上の時間接触させた後、
前記第一の温度よりも高い１００℃以上の第二の温度にされた熱水を前記アノード酸化被膜に接触させ、又は前記第一の温度よりも高い１００℃以上の前記第二の温度にされた水蒸気を、常圧以上の圧力にした処理槽内で、前記アノード酸化皮膜に接触させ、前記アノード酸化被膜の表面を、膜厚１．０μｍ以上の緻密層にする保護膜製造方法。
【請求項２】
前記温水には、前記純水に、アンモニアと、トリエタノールアミンと、ヒドラジンとからなる群より選択されるいずれか１種類のアルカリを添加したアルカリ性水溶液を用いる請求項１記載の保護膜製造方法。
【発明の詳細な説明】
【技術分野】
【０００１】
本発明はアルミニウム材の保護膜製造方法に関し、特にアルミニウムのアノード酸化皮膜に緻密な層（保護膜）を形成する方法に関する。
【背景技術】
【０００２】
アルミニウムやアルミニウム合金は、ステンレス鋼等に比べて軽量で熱伝導性に優れる上に、クロム等の重金属汚染の影響が無いため、真空処理装置の真空槽の内壁部材として広く用いられている。
従来より、アルミニウムやアルミニウム合金の耐食処理は、アルマイト処理と呼ばれるアノード酸化処理が広く用いられている。
【０００３】
しかし、真空処理装置でも特に反応性のガスや、そのプラズマやラジカルを用いる装置（ＣＶＤ装置、エッチング装置等）では、高い耐食性が要求され、従来のアノード酸化処理では不十分であった。
【０００４】
アノード酸化処理は、硫酸、シュウ酸等の水溶液を電解液とし、処理対象物を陽極として、電解液に浸漬する。同じ電解液に浸漬した陰極と、上記陽極との間で電気分解を起こし、処理対象物の表面にアルミニウムの酸化物、または水酸化物からなるアノード酸化皮膜を成長させる。
【０００５】
このようにして形成されたアノード酸化皮膜は、厚さ数μｍから数十μｍであり、一般的に皮膜中には数１０ｎｍの無数の孔が表面から深さ方向に形成された多孔質構造になっている。穴底（孔の底壁）の酸化皮膜の厚さは数１０ｎｍであり、この薄い酸化皮膜がアノード酸化皮膜全体の耐食性を決めている。
【０００６】
アノード酸化皮膜の耐食性を向上させるためには、孔を埋める封孔処理が必要である。封孔処理としては、アノード酸化皮膜が形成された処理対象物を沸騰水に浸漬する方法や、蒸気釜中で１００℃以上の高温蒸気に曝す方法が知られている。
【０００７】
この方法によれば、アノード酸化皮膜の多孔質構造の上に、緻密な層が形成されることが知られている。この層は一般にベーマイト層と呼ばれ、緻密なベーマイト層が耐食性を向上させると言われていた。しかし、この方法で封孔処理を行っても、高い耐食性を示すベーマイト層が再現性よく形成されず、耐食性が不十分なことがあった。
【特許文献１】特許第３８０３３５３号公報
【発明の開示】
【発明が解決しようとする課題】
【０００８】
本発明者等が、アノード酸化皮膜を、１００℃以上の沸騰水に接触させる封孔処理を行ったところ、全く同一条件でアノード酸化処理と封孔処理を行っても、全く緻密層が形成されないものや、１μｍ以上の厚膜ができるものがあり、緻密層の膜厚にバラツキが生じることが分かった。
沸騰水に代え、１００℃以上の水蒸気で封孔処理を行っても、同様にバラツキが生じた。
【０００９】
より封孔性を高めるために、封孔時間を通常３０分のところ２時間に延長しても、緻密層の膜厚のバラツキの問題は解消されなかった。更に、封孔処理前の汚染の影響を考慮し、封孔処理前に十分に処理対象物を洗浄してから封孔処理を行っても、緻密層の膜厚のバラツキは改善されなかった。
【００１０】
また、アノード酸化皮膜の膜構造の影響を考慮し、アノード酸化皮膜成膜中に印加電圧を変化させ、皮膜構造を変えて封孔処理を行ったが、緻密層の膜厚のバラツキは改善されなかった。
【課題を解決するための手段】
【００１１】
上記課題を解決するために、本発明は、アルミニウムのアノード酸化皮膜が表面に形成された処理対象物の、前記アノード酸化皮膜を緻密化し、保護膜を製造する保護膜製造方法であって、前記アノード酸化皮膜の緻密化は、７０℃以上９０℃以下の第一の温度にされた純水の温水を前記アノード酸化皮膜に１５分以上の時間接触させた後、前記第一の温度よりも高い１００℃以上の第二の温度にされた熱水を前記アノード酸化被膜に接触させ、又は前記第一の温度よりも高い１００℃以上の前記第二の温度にされた水蒸気を、常圧以上の圧力にした処理槽内で、前記アノード酸化皮膜に接触させ、前記アノード酸化被膜の表面を、膜厚１．０μｍ以上の緻密層にする保護膜製造方法である。
本発明は保護膜製造方法であって、前記温水には、前記純水に、アンモニアと、トリエタノールアミンと、ヒドラジンとからなる群より選択されるいずれか１種類のアルカリを添加したアルカリ性水溶液を用いる保護膜製造方法である。
【発明の効果】
【００１２】
アノード酸化皮膜の緻密層（保護膜）を厚膜にし、しかもその膜厚が均一になるから、耐食性が向上する。
【発明を実施するための最良の形態】
【００１３】
図１の符号２は陽極酸化装置を示している。皮膜を形成するために、陽極酸化装置２の電解槽２１の内部に電解液２６として入れておく。
電源２５のプラス端子に接続された取付器具２３に処理対象物１１を密着して取り付ける。その処理対象物１１を取付器具２３に取り付けた状態で電解液２６に浸漬すると共に、電源２５のマイナス端子に接続された陰極板２２を電解液２６に浸漬した。
【００１４】
電解液２６を所定の酸化温度に維持しながら、電源２５を動作させ、処理対象物１１と陰極板２２の間に、所定の酸化電圧を印加し、所定の電流密度の直流電圧を、所定の酸化時間処理対象物１１に流す。
処理対象物１１の少なくとも表面部分にはアルミニウムとアルミニウム合金のいずれか一方又は両方からなるアルミニウム材料が露出しており、電流密度は、処理対象物１１に流した電流を、処理対象物１１のアルミニウム材料が露出する部分の面積で除した値である。
【００１５】
処理対象物１１に電流が流れると、表面部分からアルミニウムがイオンとなって溶け出す。該アルミニウムイオンは水の電気分解により発生した酸素や、水酸基と結合し、処理対象物１１の表面に、酸化アルミニウム（Ａｌ2Ｏ3）と、水酸化アルミニウム（ＡｌＨ3Ｏ3）のいずれか一方又は両方が生成され、アルミニウムのアノード酸化皮膜が形成される。
【００１６】
電解液２６は、シュウ酸や硫酸等の酸を含み、このような電解液２６中では、アノード酸化皮膜は多孔質構造となる。
アノード酸化皮膜１２が形成された処理対象物１１を電解液２６から引き上げ、取付器具２３から取り外し、純水で洗浄する。
【００１７】
図２の符号４は第一の封孔処理装置を示している。第一の封孔処理装置４の第一の加熱処理槽４１に第一の温度（７０℃以上９０℃以下）の温水４６を配置しておく。温水４６の温度を第一の温度に維持しながら、アノード酸化皮膜１２が形成された処理対象物１１を、その温水４６に所定の第一の処理時間（５分以上６０分以下）浸漬する。
【００１８】
アノード酸化皮膜１２は第一の温度の温水４６と接触すると、表面に不連続な面が形成され、アノード酸化皮膜１２内の空隙が露出した状態になる（第一の熱処理工程）。
第一の熱処理工程後、第一の温度よりも高い第二の温度の熱水、又は第二の温度の水蒸気を、アノード酸化皮膜１２に所定の第二の処理時間（５分以上６０分以下）接触させる。
【００１９】
上述したように、第一の熱処理工程によって、アノード酸化皮膜１２内の空隙が露出しているから、熱水又は水蒸気は、アノード酸化皮膜１２の表面に接触するだけでなく、空隙にも入り込む。
【００２０】
アノード酸化皮膜１２の構成材料（酸化アルミニウムや水酸化アルミニウム）は熱水又は水蒸気と接触すると、水を吸収し、ベーマイト（Ａｌ2Ｏ3・Ｈ2Ｏ）やバイヤライト（Ａｌ2Ｏ3・３Ｈ2Ｏ）等の水和物となって、体積が膨張し、アノード酸化皮膜１２の空隙が封孔され、アノード酸化皮膜１２の表面部分に緻密な保護膜が形成される（第二の熱処理工程）。
【００２１】
尚、第二の熱処理工程に熱水を用いる場合は、例えば、処理対象物１１を第一の熱処理工程と同槽の温水４６に漬けたまま該温水４６を昇温させ、温水４６が第二の温度の熱水になってから、その熱水に処理対象物１１が浸漬された状態を第二の処理時間維持する。又は、処理対象物１１を温水４６から引き上げ、第一の熱処理工程とは別槽に配置した第二の温度の熱水に漬け、熱水を第二の温度に維持したまま、該熱水に処理対象物１１を浸漬された状態を第二の処理時間維持する。
【００２２】
第二の熱処理工程に水蒸気を用いる場合は、処理対象物１１を温水４６から引き上げた後、図３に示したような蒸気封孔装置（第二の封孔処理装置５）の釜（処理槽５１）内に処理対象物１１を配置する。水蒸気発生装置５５により、該処理槽５１内に第二の温度の水蒸気を充満させ、該水蒸気の温度を第二の温度に維持したまま、処理対象物１１を該水蒸気に曝した状態を、第二の処理時間維持する。
第二の熱処理工程で水蒸気を用いる場合、処理槽５１の内部圧力は常圧（１気圧）でもよいし、常圧を超えてもよい。
【実施例】
【００２３】
幅３０ｍｍ、長さ４５ｍｍ、厚み２ｍｍのアルミニウム合金板（Ａ５０５２Ｐ、ＪＩＳ  Ｈ４０００を参照）を基板とし、アノード酸化皮膜形成の前処理として、該基板を４０℃の１０％水酸化ナトリウム水溶液に１分浸漬し、脱脂した後、水洗し、室温で３５％の硫酸水溶液に浸漬してスマット（黒色付着物）の除去を行った。
【００２４】
前処理後の基板を処理対象物とし、純水１リットルに対し、３０ｇのシュウ酸を溶解した電解液を用い、酸化温度を１５℃以上２５℃以下、酸化電圧を６０Ｖ以上１００Ｖ以下とし、電流密度と酸化時間とアノード酸化皮膜１２の膜厚は下記表１に示す条件でアノード酸化皮膜１２を形成した。
【００２５】
【表１】
0005265181.tif 000002
【００２６】
アノード酸化皮膜１２が形成された処理対象物１１を用い、上記表１に示す条件で、第一の熱処理工程を行い、参考例１〜４の試料を５個ずつ作成した。
各試料の破断面を走査型電子顕微鏡（ＳＥＭ）で観察したところ、第一の温度が６０℃では、アノード酸化皮膜１２（ポア層）の上には何も形成されず、第一の熱処理を行う前と後で表面状態が変らなかった。
【００２７】
これに対し、第一の温度が７０℃、８０℃、９０℃では、アノード酸化皮膜１２の表面から１μｍの深さまでの間に、不連続な面が現れ、アノード酸化皮膜１２中の空隙が露出した。第一の温度が６０℃、８０℃、９０℃の時のＳＥＭ写真を図４〜６にそれぞれ記載する。
【００２８】
次に、上記前処理後の基板を用い、下記表２に示す条件でアノード酸化皮膜１２を形成した後、純水に浸漬して洗浄してから、下記表２に示す条件で第一、第二の熱処理を行い、実施例１〜５、比較例１〜３の試料を複数枚ずつ作成した。
【００２９】
【表２】
0005265181.tif 000003
【００３０】
尚、第二の熱処理工程の熱水（沸騰水、蒸気含む）は全て純水を用いた。実施例１〜４、比較例１、２については、アノード酸化皮膜１２の成膜条件を上記参考例１〜４と同じにした。実施例５と比較例３については、参考例１〜４と同じ電解液を用いたが、最初の１５分間は電流密度を５Ａ／ｄｍ2、酸化電圧を６０Ｖ以上７０Ｖ以下、酸化温度を１５℃以上１７℃以下にし、次の１５分間は電流密度を１０Ａ／ｄｍ2、酸化電圧を７０Ｖ以上１３０Ｖ以下、酸化温度を１７℃以上３０℃以下にして、計３０分間アノード酸化皮膜１２の成膜を行った。
【００３１】
＜ＳＥＭ写真＞
上記実施例１の試料１０枚と、比較例１の試料６枚と、比較例２の試料６枚について、破断面のＳＥＭ写真を撮影した。実施例１のＳＥＭ写真を図７に、比較例１のＳＥＭ写真を図８に、比較例２のＳＥＭ写真を図９にそれぞれ示す。
【００３２】
図７を見ると、実施例１は１０枚の試料全てに、膜厚１μｍ程度の緻密層が確認された。これに対し、図８、９を見ると、試料によっては緻密層が形成されたものもあるが、比較例１の試料１、２と、比較例２の試料１、２、６のように、緻密層が形成されているか否かが不明確なものもあった。
【００３３】
以上のことから、アノード酸化皮膜１２を熱水又は水蒸気に曝す前に、水蒸気でなく、温水４６に接触させることで、確実に緻密層が形成されることがわかった。
実施例１、比較例１の各試料について、更に下記耐食性試験を行った。
【００３４】
＜耐食性試験＞
各試料を室温で３５％塩酸水溶液に浸漬してから、試料から目視で確認できる程大量の泡が出始めるまでの時間を測定した。その測定結果を、ＳＥＭ写真から測定した緻密層の膜厚と共に下記表３に記載した。
【００３５】
【表３】
0005265181.tif 000004
【００３６】
上記表３から分かるように、緻密層の膜厚が増える程、泡が出始めるまでの時間が長くなる傾向がある。
緻密層の膜厚が１μｍ程度あれば、泡が大量に発生するまでの時間は３５０分から４００分であるのに対し、緻密層が形成されていない試料は、２００分前後であった。緻密層が形成されていれば、耐食性が高いことが分かる。
【００３７】
実施例１と比較例１とを比較すると、実施例１の各試料は比較例１に比べて緻密層が厚く、しかも、試料毎の厚さのばらつきも小さい。以上のことから、本発明により形成される保護膜（緻密層）は厚く、しかも、膜厚のばらつきが少ないことが分かる。
【００３８】
尚、実施例３について、実施例１と同様に保護膜の膜厚を測定したところ、膜厚と、そのばらつきは実施例１と同程度であった。以上のことから、第一の熱処理の時の温水４６をそのままま加熱して第二の熱処理を行っても、別槽で行った場合と効果に違いのないことが確認された。
実施例２、４、５、比較例３の試料について、実施例１と同様に緻密層の膜厚を測定した。その測定結果を下記表４〜７に記載する。
【００３９】
【表４】
0005265181.tif 000005
【００４０】
【表５】
0005265181.tif 000006
【００４１】
【表６】
0005265181.tif 000007
【００４２】
【表７】
0005265181.tif 000008
【００４３】
表４と上記表２の結果には大差が無く、第二の熱処理でアノード酸化被膜１２に接触させるのが、熱水か、水蒸気かに関わらず、第二の温度であれば緻密層が厚く、その膜厚のばらつきも小さいことが分かる。
【００４４】
実施例４で用いた弱アルカリ性水溶液（アンモニア水）は、封孔処理を促進するために一般に知られているものである。表５を見ると、実施例４は純水（中性）を用いた他の実施例に比べて緻密層が厚いから、本発明において、温水４６をアルカリ性にすることは、緻密層の形成に悪影響を及ぼさず、むしろ、緻密層の形成を促進するものであることが分かる。
【００４５】
実施例５、比較例３は、上記表２に記載したように、アノード酸化被膜１２を形成する際、前半を低電流密度にし、後半を高電流密度にすることで、アノード酸化皮膜１２形成の後半で、アノード酸化被膜のポア（孔）サイズを大きくし、ポアで無い壁の部分の膜厚も厚くなるようにし、アノード酸化被膜の構造を膜厚方向に変化させた。
【００４６】
しかし、表６、７と、上記表２を比較すると、アノード酸化被膜の構造を変化させても、第一、第二の熱処理後の緻密層の膜厚に大差が無い。従って、本発明は、アノード酸化被膜形成時の条件や、アノード酸化被膜の構造に関係無く、緻密層を形成可能なことが分かる。
【００４７】
尚、電解液をシュウ酸水溶液から硫酸水溶液に変えてアノード酸化皮膜１２を形成したところ、シュウ酸水溶液を用いた場合と同様に多孔質のアノード酸化皮膜１２が得られた。このアノード酸化皮膜１２を用いて、上記実施例１〜５と同様の条件で第一、第二の熱処理工程を行ったところ、シュウ酸水溶液を用いた場合と同様に緻密な保護膜が形成された。以上のことから、本願発明は、電解液の種類を変えても、緻密な保護膜を形成可能なことが分かる。
【００４８】
以上は、第一の熱処理工程で、処理対象物１１を温水４６に浸漬する場合について説明したが、本発明はこれに限定されるものではなく、処理対象物１１と温水４６とが接触するのであれば、温水４６を処理対象物１１の表面にかけ流してもよいし、温水４６を処理対象物１１表面に噴霧してもよい。
【００４９】
更に、第二の熱処理工程においても、熱水が処理対象物１１と接触するのであれば、熱水を処理対象物１１の表面にかけ流してもよいし、熱水を処理対象物１１表面に噴霧してもよい。
第二の温度は第一の温度以上であればよいが、酸化アルミニウムと水酸化アルミニウムを十分に水和させるためには、１００℃以上が望ましい。
【００５０】
電解液は、多孔質のアノード酸化皮膜１２が形成されるのであれば特に限定されない。多孔質のアノード酸化皮膜１２が形成される電解液としては、シュウ酸と、硫酸と、リンゴ酸と、マロン酸とからなる群より選択されるいずれか１種類以上の酸を、水に溶解させた水溶液がある。
【００５１】
第一の熱処理に用いる温水４６は、純水やアンモニア水に限定されない。例えば、純水に、アンモニアと、トリエタノールアミンと、ヒドラジンとからなる群より選択されるいずれか１種類のアルカリを添加したアルカリ性水溶液を用いることができる。
【００５２】
また、第二の熱処理に用いる熱水と水蒸気も、純水に限定されない。例えば、純水に、アンモニアと、トリエタノールアミンと、ヒドラジンとからなる群より選択されるいずれか１種類のアルカリを添加したアルカリ性水溶液を用いることができる。
尚、上記温水４６、熱水、水蒸気に添加するアルカリは特に限定されないが、第一、第二の熱処理工程後の洗浄工程を簡潔にするためには、揮発性のものが望ましい。
【００５３】
本発明による封孔処理で形成される緻密層の厚さは０．５μｍ以上２μｍ以下である。
処理対象物は表面にアノード酸化被膜が形成されるのであれば、特に限定されない。例えば、全部がアルミニウム材料で構成されたものを用いてもよいし、アルミニウム材料以外の材料で構成された芯材の表面に、アルミニウム材料の薄膜が形成されたものを用いてもよい。
【００５４】
尚、アルミニウム材料はアルミニウムを主成分とするものであれば特に限定されない。この場合、主成分とはアルミニウムを５０原子％以上含有するものであればよく、アルミニウムの形態はアルミニウム単体であってもよいし、合金であってもよい。
【産業上の利用可能性】
【００５５】
アルミニウム材料で構成された部材の耐食性を上げるための表面処理に用いられる。ＣＶＤ装置や、エッチング装置等の真空槽の内壁を構成する内壁部材や、アンテナ部材等、真空槽の内部に露出して、反応ガスや、反応ガスのプラズマやラジカルと接触する虞のある部材に特に適している。
【図面の簡単な説明】
【００５６】
【図１】アノード酸化被膜を形成する工程を説明する断面図
【図２】第一の熱処理工程を説明するための断面図
【図３】第二の熱処理工程を説明するための断面図
【図４】参考例１（６０℃）の破断面のＳＥＭ写真
【図５】参考例３（８０℃）の破断面のＳＥＭ写真
【図６】参考例４（９０℃）の破断面のＳＥＭ写真
【図７】実施例１の破断面のＳＥＭ写真
【図８】比較例１の破断面のＳＥＭ写真
【図９】比較例２の破断面のＳＥＭ写真
【符号の説明】
【００５７】
１１……処理対象物    １２……アノード酸化皮膜    ４６……温水
【図１】
0005265181.tif 000009
【図２】
0005265181.tif 000010
【図３】
0005265181.tif 000011
【図４】
0005265181.tif 000012
【図５】
0005265181.tif 000013
【図６】
0005265181.tif 000014
【図７】
0005265181.tif 000015
【図８】
0005265181.tif 000016
【図９】
0005265181.tif 000017